(57)【特許請求の範囲】
【請求項１】
ペレット状熱可塑性樹脂６０〜９９重量部に対し、少なくとも、粉体フィラー１〜４０重量部及び液体添加剤０．０５〜０．６重量部を混合する方法であって、以下の第一工程及び第二工程を含み、下記タンブラータンクの内容積に対する前記ペレット状熱可塑性樹脂と紛体フィラーの容積が４０〜８０％である、混合方法。
第一工程：上部及び下部に角度２０〜６０度のコーン部を有するタンク内径と高さの比が１：１〜１：２のタンブラータンクを備えたタンブラー混合機の該タンブラータンク内にペレット状熱可塑性樹脂の７０重量％〜９５重量％、液体添加剤全量をこの順で供給し、１０〜５０ｒｐｍで１０〜３０分混合する工程。
第二工程：前記タンク内の前記第一工程で得られた混合物の上に、粉体フィラー全量を供給し、さらに、該粉体フィラーの上に残りのペレット状熱可塑性樹脂の５〜３０重量％を供給し、１０〜５０ｒｐｍで１０〜３０分混合する工程。
【請求項２】
前記第一工程において、さらに、粉体フィラー分散剤全量を、前記液体添加物を供給した後に供給する請求項１記載の混合方法。
【請求項３】
前記第二工程において、さらに、粉体フィラー分散剤全量を、前記残りのペレット状熱可塑性樹を供給する前に供給する請求項１記載の混合方法。
【請求項４】
前記タンブラー混合機が、前記タンブラータンク内部に邪魔板を有する請求項１〜３いずれか一項記載の混合方法。
【請求項５】
前記ペレット状熱可塑性樹脂が、ポリフェニレンエーテルとアルケニル系樹脂のブレンド物、ポリスチレン系樹脂、ポリオレフィン系樹脂、ポリアミド樹脂、スチレン・ブタジエンブロック共重合体、水素添加スチレン・ブタジエンブロック共重合体及び水素添加スチレン・イソプレンブロック共重合体からなる群から選ばれた少なくとも１種である請求項１〜４いずれか一項記載の混合方法。
【請求項６】
前記ペレット状熱可塑性樹脂が、ポリフェニレンエーテルとアルケニル系樹脂のブレンド物３０〜７０重量部及びポリスチレン系樹脂７０〜３０重量部からなる請求項５記載の混合方法。
【請求項７】
前記粉体フィラーが、マイカ、炭酸カルシウム及びタルクからなる群から選ばれた少なくとも１種である請求項１〜６いずれか記載の混合方法。
【請求項８】
前記粉体フィラーの平均粒径が６μｍ以下である請求項１〜７いずれか記載の混合方法。
【請求項９】
請求項１〜８いずれか１項に記載の混合方法により混合物を得る工程と、
得られた混合物を溶融混練する工程とを含む樹脂組成物の製造方法。
【発明の詳細な説明】
【技術分野】
【０００１】
本発明は、粉体フィラー含有樹脂組成物を製造する際などに利用できる、ぺレット状熱可塑性樹脂と粉体フィラーの混合方法に関する。
【背景技術】
【０００２】
粉体フィラー含有樹脂組成物は、粉体フィラーが微細であるほど強度と靭性のバランスが良くなるので、粉体フィラーとしては微細なものを使用することが好ましい。しかし、一方で、粉体フィラーが微細であると、押出機を用いて溶融混練する際のスクリュでの粉体フィラーの食い込みにより搬送効率が低下し、且つ、樹脂組成物中での粉体フィラーの分散が悪くなり、樹脂組成物の物性が低下する。
特許文献１には、平均粒子径３〜２０ｍｍのポリオレフィン樹脂に２０℃の粘度が０．１〜１００センチポイズの液体を混合し、この混合物に平均粒子径０．００１〜０．５ｍｍの混合する技術が開示されている。
先行文献２には、平均一次粒径が０．１〜１０μｍのタルクと水溶性バインダーからなる顆粒状タルクを熱可塑性樹脂に配合する技術が開示されている。
【先行技術文献】
【特許文献】
【０００３】
【特許文献１】特開２００９−  ４０９５６号公報
【特許文献２】特開２００６−１１１８２２号公報
【発明の概要】
【発明が解決しようとする課題】
【０００４】
しかしながら、上記した特許文献１の技術のように、樹脂原料としてペレット状樹脂を用いる場合には、混合機の形状、混合の手順等によっては、粉体フィラーの分散性がかえって悪くなるという課題があり、又、先行文献２の技術では、大粒径のフィラーの塊を作るので、粉体フィラーの搬送効率は高く、生産性は高いものの、粉体フィラーの分散性が悪くなるという課題がある。
【０００５】
したがって、本発明の目的は、ペレット状熱可塑性樹脂と粉体フィラーの混合状態の良好な混合物を得るための混合方法を提供することにある。
【課題を解決するための手段】
【０００６】
本発明者らは、ペレット状熱可塑性樹脂と粉体フィラーとを混合する方法、さらに、得られた混合物を押出機等で溶融混練して樹脂組成物を製造する方法について鋭意検討した結果、ペレット状熱可塑性樹脂と粉体フィラーの混合を、特定の形状のタンブラータンクを有するタンブラー混合機を用い、特定の順序で原料を仕込むことによって行うと、混合状態が良好な混合物が得られ、しかも、得られた混合物を押出機で溶融混練すると、安定して運転を実施することができ、粉体フィラーの分散性や各種物性に優れた樹脂組成物を製造できることを見出し、本発明を完成させた。
【０００７】
すなわち、本発明は以下のとおりである。
ペレット状熱可塑性樹脂６０〜９９重量部に対し、少なくとも、粉体フィラー１〜４０重量部及び液体添加剤０．０５〜０．６重量部を混合する方法であって、以下の第一工程及び第二工程を含む混合方法。
第一工程：上部及び下部に角度２０〜６０度のコーン部を有するタンブラータンクを備えたタンブラー混合機の該タンブラータンク内にペレット状熱可塑性樹脂の７０重量％〜９５重量％、液体添加剤全量をこの順で供給し、１０〜５０ｒｐｍで１０〜３０分混合する工程。
第二工程：前記タンク内の前記第一工程で得られた混合物の上に、粉体フィラー全量を供給し、さらに、該粉体フィラーの上に残りのペレット状熱可塑性樹脂の５〜３０重量％を供給し、１０〜５０ｒｐｍで１０〜３０分混合する工程。
【発明の効果】
【０００８】
本発明の混合方法を採用すれば、ペレット状熱可塑性樹脂と粉体フィラーの混合状態の良好な混合物を得ることが出来る。また、本発明の混合方法で得られた混合物を押出機を用いて溶融混練すれば、粉体フィラーの食い込み等が起こらず、安定して溶融混練運転を実施することができ、粉体フィラーの分散性が良好で、かつ各種物性の良好な樹脂組成物を製造することができる。
【図面の簡単な説明】
【０００９】
【図１】本発明の混合方法において使用するタンブラー混合機の正面及び側面概略図である。
【図２】本発明の混合方法に引き続いて使用するのに適した同方向回転二軸押出機の概略図である。
【図３】実施例及び比較例で使用したタンブラータンクの概略図である。
【発明を実施するための形態】
【００１０】
以下、本発明について詳細に説明する。
まず、本発明の混合方法において使用するタンブラー混合機について、その一例の概略図である図１を使って説明する。
タンブラー混合機では、タンブラータンク（１）内に混合すべき原料を供給し、該タンブラータンクを回転又は振動させることにより原料を混合する。タンブラータンク（１）のタンク内径と高さの比は、１：１〜１：２であることが好ましい。本発明において使用するタンブラー混合機の混合能力を十分活用するためには、タンブラータンク（１）の内容積に対するペレットと粉体フィラーの容積は、４０〜８０％にするのが好しく、さらに好ましくは４０〜７０％である。この範囲であると混合の効率が良い。
本発明において使用するタンブラー混合機のタンブラータンクは、その上部及び下部にコーン部を有しており、その角度α（タンク断面においてコーン部外壁とタンク胴部外壁のなす角度から９０度を引いた値（図１参照））は、２０〜６０度の範囲である。好ましくは３０〜６０度であり、さらに好ましくは３５〜５５度である。コーン部の角度をこの範囲に入る角度にすると、回転中のタンク内において角に留まるペレットを適切な量とすることができ、タンクと一緒に回転するペレットとの混合効率を高めることができる。
本発明においては、タンブラータンク内に原料を順次上から下に供給するので、原料投入口（２）は、タンブラータンクの上部（とりわけ、上部コーン部の頂上部分）に設置することが好ましい。一方、混合物排出口（３）は、混合物を抜き出すのでタンクの下方に設置することが好ましい。（４）は、タンクを掴む金属製のバンド、（５）は、タンブラー全体を支える支持体である。
【００１１】
本発明においては、使用するタンブラー混合機のタンブラータンクの内部に、邪魔板（６）を設置することが好ましい。
邪魔板はタンク内の原料の移動を規制する役割を果たし、邪魔板を設置すると短時間で混合をすることが可能となり、混合効率が高まる。邪魔板は、原料の移動を規制するものであればその形状に限定はなく、必ずしも板状でなくてもよい。例えば、邪魔板として円柱状の棒を使用し、これをタンク内部に斜めに設置してもよいし、邪魔板として、山形鋼を使用し、これをタンク内部に斜めに設置してもよい。
もっとも、邪魔板は、タンク内部の掃除をするときには掃除時間が長くなるので、混合する粉体フィラーが少ない場合等には、必ずしも付ける必要はない。
【００１２】
本発明においては、上述のようなタンブラー混合機を用いて、ペレット状熱可塑性樹脂６０〜９９重量部、少なくとも、粉体フィラー１〜４０重量部と液体添加剤０．０５〜０．６重量部を混合する。その際、以下の第一工程及び第二工程をこの順で実施することにより混合を行う。
【００１３】
第一工程：タンブラー混合機のタンブラータンク内にペレット状熱可塑性樹脂（６０〜９９重量部）の７０〜９５重量％を供給し、次いで液体添加剤全量（０．０５〜０．６重量部）を供給し、タンブラータンクの回転数を１０〜５０ｒｐｍ、好ましくは１５〜４０ｒｐｍ、さらに好ましくは１５〜３０ｒｐｍで、１０〜３０分、好ましくは１０〜２５分、さらに好ましくは、１０〜２５分混合する。回転数が高すぎたり、低すぎると混合効率は低下する。混合時間は、長過ぎると生産性が低下し、短いと混合不足になる。
【００１４】
第二工程：タンブラータンク内の第一工程で得られた混合物の上に、粉体フィラー全量（１〜４０重量部、好ましくは５〜４０重量部、さらに好ましくは５〜３０重量部）を供給する。その際、粉体フィラーは、第一工程で得られた混合物の上に満遍なく広げた方が、混合効率が良くなる。
次いで、この粉体フィラーの上に残りのペレット状熱可塑性樹脂５〜３０重量％供給し、粉体フィラーが見えなくなるように覆い隠す。そして、タンブラータンクの回転数を１０〜５０ｒｐｍ、好ましくは１５〜４０ｒｐｍ、さらに好ましくは１５〜３０ｒｐｍで、１０〜３０分、好ましくは１０〜２５分、さらに好ましくは、１０〜２５分混合する。回転数が高すぎたり、低すぎると混合効率は低下する。混合時間は、長過ぎると生産性が低下し、短いと混合不足になる。
【００１５】
第二工程で得られた混合物は、さらに二軸同方向回転押出機等により溶融混練することが好ましい。使用できる押出機としては、例えば、ドイツ連邦共和国ＣＯＰＥＲＩＯＮ社製ＺＳＫシリーズ、日本国東芝機械製ＴＥＭシリーズ、日本製鋼所ＴＥＸシリーズ等が適している。
押出機のサイズは、スクリュ長径Ｄ＝４０〜２００ｍｍの範囲であることが好ましい。スクリュ長径を上記範囲とすることにより、高い生産量を確保し、コストの低減化を図りつつ、溶融混練時の過度の発熱を抑制することができる。
押出機の長さは、スクリュ長径の１２〜６０倍であることが好ましい。押出機の長さを上記範囲とすることにより、十分に混練を行うことができ、また酸化劣化を防止できる。
押出機に使われるモーターとしては、例えば、インバーターモーター、直流モーターを使用することができる。モーターの冷却には、空気冷却タイプと循環水冷却タイプがあるが、空気中にゴミをまき散らさないためにも循環水冷却タイプの方が好ましい。
押出機の混練ゾーンのニーディングブロックとしては、右回りニーディングブロック、中立ニーディングブロック、左回りニーディングブロック及び逆ねじ等が使用できる。押出機の混練ゾーンの下流側には、大気ベントや真空ベントを付けても良い。大気ベントの役割はガス抜きであるので、熱可塑性樹脂１００重量部に対して粉体フィラーが２０重量部以上供給される場合、大気ベントから粉体フィラーに含まれるガスを抜くのに適している。真空ベントは、熱可塑性樹脂の揮発分、分解物の除去等を除去するのに適しており、真空ベントの絶対圧力は、０．０５〜０．９ＭＰａであることが好ましい。
押出機として、第二供給口、第三供給口を有するものを使用し、ここから、熱可塑性樹脂や粉体フィラーを供給しても良い。
押出機のダイ部の先端には、通常、ダイプレートが設置される。ダイプレートのストランドの穴径は、１．５〜６．０ｍｍ程度であり、１穴当たり１０〜４０ｋｇ／ｈｒの流量にするように穴数を調整することが好ましい。ストランドカット方式の場合、ダイプレートにはストランド出口にメヤニが発生することがあるので、空気を吹き付けるメヤニ除去装置を設置しても構わない。その際、空気は５μｍのフィルターを通した後に使用することが好ましい。ストランドバスの冷却水も、１０μｍ程度のフィルターを通した後に使用することが好ましい。また、カット方式として、ホットカット方式やアンダーウォーターカット方式を採用してもよい。ストランドカット方式で得られるペレットは、円柱状である。ホットカット方式とアンダーウォターカット方式で得られるペレットは、球状である。ペレットの目標平均サイズの設定値は、例えば、１〜６ｍｍとすることができる。好ましくは２〜５ｍｍで、さらにさらに好ましくは２．５〜３．５ｍｍである。カッティング目標値を１〜６ｍｍに設定されたペレットは、成形機スクリュ又は押出機スクリュで十分に混練することができる。
【００１６】
本発明の混合方法においては、ペレット状熱可塑性樹脂６０〜９９重量部に対し、少なくとも粉体フィラー１〜４０重量部、好ましくは５〜４０重量部、さらに好ましくは５〜３０重量部と、液体添加剤０．０５〜０．６重量部とを混合する。
【００１７】
以下、本発明において混合する原材料について説明する。
本発明において、ペレット状熱可塑性樹脂組成物とは、ペレット形状に成形された熱可塑性樹脂単体又は複数の熱可塑性樹脂のブレンド物をいう。
ペレット状熱可塑性樹脂の具体例としては、例えば、ポリフェニレンエーテル、ポリフェニレンエーテルとアルケニル系樹脂のブレンド物、ポリスチレン系樹脂（ゼネラルパーパスポリスチレン、ハイインパクトポリスチレン、アクリロニトリル・スチレン共重合体、シンジオタクチックポリスチレン、アクリロニトリル・ブタジエン・スチレン共重合体、スチレン・ブタジエンブロック共重合体、水素添加スチレン・ブタジエンブロック共重合体、水素添加スチレン・イソプレンブロック共重合体等）、ポリカーボネイト、ポリオレフィン系樹脂（高密度ポリエチレン、中密度ポリエチレン、低密度ポリエチレン、線状低密度ポリエチレン、ポリプロピレン、エチレン・プロピレン共重合体等）、ホモポリオキシメチレン、コポリマーポリオキシメチレン、ポリフェニレンスルニド、ポリアミド系樹脂（ポリアミド６、ポリアミド６，６、ポリアミド４，６、ポリアミド１１，ポリアミド１２，ポリアミド６，１０、ポリアミド６，１２、ポリアミド６／６，６、ポリアミド６／６，１２、ポリアミドＭＸＤ（ｍ−キシリレンジアミン），６、ポリアミド６，Ｔ、ポリアミド９，Ｔ、ポリアミド６，Ｉ、ポリアミド６／６，Ｔ、ポリアミド６／６，Ｉ、ポリアミド６，６／６，Ｔ、ポリアミド６，６／６，Ｉ、ポリアミド６／６，Ｔ／６，Ｉ、ポリアミド６，６／６，Ｔ／６，Ｉ、ポリアミド６／１２／６，Ｔ、ポリアミド６，６／１２／６，Ｔ、ポリアミド６／１２／６，Ｉ、ポリアミド６，６／１２／６）、ポリアミドイミド、ポリアリーレート、ポリアリールスルホン、ポリエーテルスルホン、ポリエーテルイミド、ポリテトラフルオロエチレン及びポリエーテルケトンから選ばれた少なくとも１種の樹脂又は樹脂組成物が挙げられる。
好ましいペレット状熱可塑性樹脂は、ポリフェニレンエーテルとアルケニル系樹脂のブレンド物、ポリカーボネイト、ポリオレフィン系樹脂、ポリフェニレンスルニド及びポリアミド樹脂である。さらに好ましいペレット状熱可塑性樹脂は、ポリフェニレンエーテルとポリスチレン系樹脂のブレンド物及びポリスチレン系樹脂である。なお、ブレンド物は、ポリフェニレンエーテルとポリスチレン系樹脂をドライブレンドしたものでも、ポリフェニレンエーテルとポリスチレン系樹脂を溶融混練したコンセントレートでも構わない。
【００１８】
ペレット状熱可塑性樹脂のペレット形状に限定はなく、例えば、円柱形のものや、球形のものを使用することができる。円柱のペレット場合、その直径は１〜６ｍｍ、長さは１〜６ｍｍ程度であることが好ましく、通常、直径３ｍｍ、長さ３ｍｍ程度である。また、球形ペレットの場合は、その直径１〜６ｍｍ程度であることが好ましく、通常、直径３ｍｍ程度である。また、球形ペレットは真球状であってもよいし、縦横比０．５〜０．９の楕円球状であってもよい。
【００１９】
本発明の混合方法において使用する粉体フィラーの種類に限定はなく、例えば、ケイ酸カルシム、マイカ、タルク、ガラスフレーク、炭酸カルシウム、クレー、カオリン、硫酸バリウム、シリカ、アルミナ、酸化マグネシウム、硫酸マグネシウムから選ばれた少なくとも１種を使用することができる。
この中で好ましい粉体フィラーは、平均粒径が５００μｍ以下のケイ酸カルシウム（ワラストナイト）、マイカ、タルク、ガラスフレーク、炭酸カルシウム、クレー、カオリン、硫酸バリウム、シリカ、アルミナ、酸化マグネシウム、硫酸マグネシウムから選ばれた少なくとも１種である。さらに好ましい粉体フィラーは、タルク、炭酸カルシウムである。
なお、粉体フィラーの平均粒径は、二軸平均径、すなわち、短径と長径の平均値をいう。ここで、短径、長径とは、それぞれ、光学顕微鏡もしくは、走査型電子顕微鏡等による画像上の粉体の投影像に外接する面積が最小となる外接長方形の短辺、長辺である。
【００２０】
本発明の製造方法において使用する液体添加剤は、液体であれば特に限定はなく、樹脂組成物の用途等に応じて適宜決定することができ、具体的には、蒸留水、イオン交換水、オイル（パラフィン系、ナフテン系、シリコン系）等を挙げることができる。
【００２１】
本発明の混合方法においては、ペレット状熱可塑性樹脂、粉体フィラー及び液体添加剤に加えて、さらに、粉体フィラー分散剤（エチレンビスアマイド、ステアリン酸カルシウム、ステアリン酸亜鉛、ステアリン酸）、エラストマー、官能基付与剤（マレイン酸、フマル酸、イタコン酸、無水マレイン酸、リンゴ酸、クエン酸）、各種着色剤、着色補剤（酸化チタン等）、紫外線吸収剤、耐電防止剤、安定剤（酸化亜鉛、硫化亜鉛、燐系、イオウ系、ヒンダードフェノール系等）を混合することが出来、これらは、第一及び第二工程のいずれかの任意の時点でタンブラータンク内に供給することができる。
【実施例】
【００２２】
以下、実施例及び比較例により、本発明を更に説明する。
実施例、比較例においては、タンブラー混合機として、図３（１）〜（３）に示すようなタンブラータンクを有するものを使用した。いずれも、タンク内径４０ｃｍ、高さ７０ｃｍで、（１）は、その上部及び下部に角度αが４５度のコーン部を有し、（２）は、下部にのみ角度αが４５度のコーン部を有し、（３）は、コーン部を有しない。混合条件は、実施例、比較例すべてにおいて、回転数２３ｒｐｍ、混合時間各１５分とした。
【００２３】
第一工程、第二工程を経て得られた混合物は、さらに二軸同方向回転押出機で溶融混錬し、樹脂組成物のペレットを得た。二軸同方向回転押出機としては、コペリオン社製ＺＳＫ４０ＭＣ（１２バレル）を使用した。
そのスクリュ構成とバレル構成は、次の通りである。
Ｎｏ．１バレル        ：第一供給口が設けられている。
Ｎｏ．２バレル        ：搬送ゾーン
Ｎｏ．３〜４バレル    ：第一混練ゾーン
Ｎｏ．５バレル        ：大気ベントが設けられている。
Ｎｏ．６バレル        ：第二供給口が設けられている。
Ｎｏ，７バレル        ：第二混練ゾーン
Ｎｏ．８バレル        ：第三供給口が設けられている。
Ｎｏ．９バレル        ：第三混練ゾーン
Ｎｏ．１０バレル      ：真空ベント（絶対圧０．０１ＭＰａ）が設けられている。
Ｎｏ．１１、１２バレル：クローズドバレル
また、その他の条件は、次の通りである。
ダイヘッド            ：４Φｍｍ  ６穴
ストランドバス        ：水温  ４０℃±３℃
ペレタイザー          ：円柱状  直径の目標値２．５±０．３ｍｍ
振動篩い              ：ペレターザー下流側に設置して長いペレット、連粒ペレット、切り粉を排除
全バレル温度、ダイ温度：２８０℃
押出量                ：１３０ｋｇ／ｈｒ、
スクリュ回転数        ：４００ｒｐｍ
なお、押出機の第一供給口には、混合物用重量式フィーダーを設置した。
【００２４】
（混合物の混合状態）
第二工程で得られた混合物におけるペレット状熱可塑性樹脂と粉体フィラーの混合状態は、以下の基準にしたがって目視で判定した。
５：ペレットの廻りに均一に付いて、タンブラー内壁にも粉体フィラーが付かない。
４：ペレットの廻りに均一に付いて、タンブラー内壁の粉体フィラーの塊が付く。
３：ペレットと粉体フィラーの玉が少しできる。
２：ペレットと粉体フィラーの玉が多い。
１：粉体フィラーの塊とペレットの塊が分離している。
【００２５】
（粉体フィラーの食い込み性）
粉体フィラーが押出機の第一供給口の下部にある押出機スクリュの上に堆積するかどうかを目視で観察した。
（押出機トルク変動）
以下の基準にしたがって評価した。
３：平均値±３％
２：平均値±６％
１：平均値±１０％
【００２６】
（樹脂組成物のフィラー分散性評価）
押出機で製造された樹脂組成物のペレットを、射出成形機で２００ｍｍＸ２００ｍｍの平板に成形し、そのピンゲート部表面の外観を観察し、以下の基準にしたがって１〜５の５段階で評価した。
１：ピンゲート部中心から表面半径１ｃｍ以内の７５％以上がざらざらしている。
２：同様に半径１ｃｍ以内の５０〜７４％がざらざらしている。
３：同様に半径１ｃｍ以内の２５〜４９％がざらざらしている。
４：同様に半径１ｃｍ以内の１〜２４％がざらざらしている。
５：同様に半径１ｃｍ以内にざらざらがない。
【００２７】
（樹脂組成物の物性評価）
押出機で製造された樹脂組成物のペレットを、射出成形機（東芝機械製ＩＳ−８０ＡＭ射出成形機）で平板状に成形した。その際のシリンダー温度は、２４０〜２９０℃とし、金型温度は、６０℃〜９０℃とした。得られた成形体について、Ｉｚｏｄ衝撃強度と引張伸びを測定した。Ｉｚｏｄ衝撃強度は、ＡＳＴＭのＤ２５６に従い、サンプルを１／８インチのノッチ付短柵として評価した。引張伸びは、ＡＳＴＭのＤ６５８に従い１／８インチのダンベルで評価した。
【００２８】
［実施例１］
ペレット状熱可塑性樹脂として、以下の複数種類のペレットを用意した。
ポリフェニレンエーテルＳ２０１Ａ（旭化成プラスチックスシンガポール社製）（以下「ＰＰＥ」という。）／ゲネラルパーパスポリスチレン６８５（ＰＳジャパン製）（以下単に「６８５」という。）＝８０／２０のコンセントレートペレット  ３１．５重量部
６８５のペレット  ３３重量部
ハイインパクトポリスチレンＨ９３０２（ＰＳジャパン製）のペレット  ２５重量部
タフマーＰ０６８０Ｊ（三井科学製）のペレット  ０．５重量部
また、粉体フィラーとして、平均粒径４μｍのタルク（ハイトロンＡ）（竹原工業製）を１０重量部を用意した。
タンブラー混合機（１）のタンブラー内に、上述のペレット状熱可塑性樹脂のうち、６８５のペレット１０重量部以外を供給し、次いで、蒸留水（純水）を０．２重量部供給し、１５分間、２３ｒｐｍで混合した（第一工程）。
次に、得られた混合物の上にタルク１０重量部を全体に広げるように供給し、次いで、６８５のペレット１０重量部をタルクの上からタルクの上に被せるようにして供給し、さらに１５分間、２３ｒｐｍで混合した（第二工程）。
得られた混合物をタンブラーから抜き取り、上述の二軸同方向回転押出機の第一供給口に取り付けられた重量式フィーダーに入れ、第一供給口を介して押出機に供給して溶融混練した。押出量は１３０ｋｇ／ｈｒに設定し、スクリュ回転数は４００ｒｐｍとした。
第二工程で得られた混合物におけるペレット状熱可塑性樹脂とタルクの混合状態は良好で、溶融混練運転も安定し、得られた樹脂組成物のタルク分散性、物性ともに良好であった。
【００２９】
［比較例１］
ペレット状熱可塑性樹脂を全て、第一工程においてタンブラーに供給した以外は、実施例１と同様に実施した。
実施例１に比べて、ペレット状熱可塑性樹脂とタルクの混合状態は悪く、溶融混練運転の安定性、樹脂組成物のタルク分散性、物性とも劣っていた。
［比較例２］
純水添加しなかった以外は、比較例１と同様に実施した。
比較例１より評価項目全てにおいて劣っていた。
［比較例３］
純水を第二工程でタンブラーに供給（純水、タルクの順で供給）した以外は、比較例１と同様に実施した。
比較例１より評価項目全てにおいて劣っていた。
［比較例４］
純水を第二工程でタンブラーに供給（タルク、純水の順で供給）した以外は、比較例１と同様に実施した。
比較例１より評価項目全てにおいて劣っていた。
【００３０】
［比較例５］
純水を供給しなかった以外は、実施例１と同様に実施した。
実施例１にくらべ、評価項目全てで劣っていた。
［比較例６］
純水を第二工程でタンブラーを供給（タルク、純水、ペレットの順で供給）した以外は、実施例１と同様に実施した。
実施例１にくらべ、評価項目全てで劣っていた。
［比較例７、８］
第一工程において、ペレット状可塑性樹脂、純水、タルクを一括して供給した以外は、実施例１と同様に実施した。
実施例１にくらべ、評価項目全てで劣っていた。
［比較例９，１０］
タンブラーの形状を（２）、（３）とした以外は、実施例１と同様に行った。
実施例１と比べ、評価項目全てで劣っていた。タンブラーの上部及び下部にコーン部がないと粉体フィラーの分散が劣る。
［比較例１１］
第一工程及び第二工程における回転数を１００ｒｐｍとした以外、実施例１と同様に行った。
実施例１と比べ、評価項目全てで劣っていた。回転数が大きすぎるとペレットに付いたタルクが剥がれて混合物の混合状態が悪くなる。
［比較例１２，１３］
タンブラーの混合時間を各５分、各６０分とした以外は、実施例１と同様に行った。
実施例１と比べ、評価項目全てで劣っていた。混合時間が短すぎても、長すぎても良好な混合状態は得られないことが確認できた。
【００３１】
［実施例２］
第一工程において添加する６８５のペレットの量を１３重量部、第二工程において供給するタルクの量を２０重量部とした以外は、実施例１と同様に行った。
実施例１と比べ、タルクが増えた分、混合状態は若干悪くなり、Izod衝撃強度、粉体フィラー分散性、引張伸びも悪くなったものの、混合状態は概ね良好であった。
［実施例３］
第一工程で粉体フィラー分散剤としてエチレンビスステリアルアマイド０．２重量部（花王ワックス社製）を純水を供給した後に供給した以外は、実施例２と同様に行った。
実施例２と比べIzod衝撃強度、粉体フィラー分散性、引張伸びは良好になった。
［実施例４］
タンブラー内に丸棒の邪魔板を設置した以外は、実施例３と同様に行った。実施例２より、タルクの混合状態は良くなり、その他は実施例２と同様に良好であった。
［実施例５］
エチレンビスステリアルアマイド０．２重量部（花王ワックス社製）を、第二工程に変えて、第一工程で混合物に供給した以外は、実施例３と同様に実施した。実施例３と同様に全ての評価項目で良好であった。
［実施例６］
第一工程において純水の代わりにミネラルオイル（エッソ石油社製；クリストール３５２）０．２重量部を供給し、第二工程においてエチレンビスステアリルアマイドを供給しなかった以外は、実施例５と同様に実施した。
実施例５と同様に全ての評価項目で良好であった。
［実施例７］
ペレット状熱可塑性樹脂をポリカーボネート１２５０Ｙ（帝人化成社製）に代えた以外は、実施例５と同様に実施した。
実施例５と同様に全ての評価項目で良好であった。
［実施例８］
ペレット状熱可塑性樹脂をポリカーボネート１２５０Ｙ（帝人化成社製）に代えた以外は、実施例６と同様に実施した。
実施例６と同様に全ての評価項目で良好であった。
［実施例９］
ペレット状熱可塑性樹脂をナイロン６６  １３００Ｓ（旭化成ケミカルズ社製）に代えた以外は、実施例５と同様に実施した。
実施例５と同様に全ての評価項目で良好であった。
［実施例１０］
ペレット状熱可塑性樹脂をナイロン６６  １３００Ｓ（旭化成ケミカルズ社製）に代えた以外は、実施例６と同様に実施した。
実施例６と同様に全ての評価項目で良好であった。
【００３２】
結果を表１及び表２に示す。
本発明の混合方法によれば、ペレット状熱可塑性樹脂と粉体フィラーの混合状態の良好な混合物を得ることができ、さらにこの混合物を使用して溶融混練を行えば、溶融混練を安定して行うことができ、粉体フィラーの分散性と各種物性が良好な樹脂組成物組成物を製造することが出来た。
【表１】
0005759279.tif 000002
【表２】
0005759279.tif 000003
【産業上の利用可能性】
【００３３】
本発明の混合方法を利用して得られた樹脂組成物は、ＯＡ材料（プリンター、複写機等）、電子材料、光学材料、バッテリケース材料、バッテリセル材料、フィルム、シート等の用途分野に好適に使用できる。
【符号の説明】
【００３４】
（１）  タンブラーのタンク
（２）  原料投入口
（３）  混合物排出口
（４）  タンクを掴むバンド
（５）  タンブラー支持体
（６）  邪魔板
（７）  押出機本体
（８）  第一供給口
（９）  第二供給口
（１０）第三供給口
（１１）混練ゾーン
（１２）大気ベント又は真空ベント
（１３）大気ベント又は真空ベント
【図１】
0005759279.tif 000004
【図２】
0005759279.tif 000005
【図３】
0005759279.tif 000006